(57)【特許請求の範囲】
【請求項１】
第１の面及び第２の面を有する転写基材と、
前記転写基材の前記第１の面側に積層された表面保護層と、
前記転写基材の前記第２の面側に積層されており、エンボス凹凸形状が前記転写基材とは反対側の表面に形成されている凹凸形成樹脂層と、
を備え、
前記凹凸形成樹脂層が、フィラーを含む熱可塑性樹脂により形成されており、
前記凹凸形成樹脂層の前記フィラーの含有量は、１〜１０質量％である転写シート。
【請求項２】
前記凹凸形成樹脂層の厚みが、１０〜１００μｍの範囲にある、請求項１に記載の転写シート。
【請求項３】
前記エンボス凹凸形状の高低差が１０〜１００μｍの範囲にある、請求項１又は２に記載の転写シート。
【請求項４】
前記エンボス凹凸形状の凹部が、前記転写基材に達していない、請求項１〜３のいずれかに記載の転写シート。
【請求項５】
前記表面保護層の前記転写基材とは反対側にプライマー層が積層されている、請求項１〜４のいずれかに記載の転写シート。
【請求項６】
前記表面保護層の前記転写基材とは反対側に絵柄層が積層されている、請求項１〜４のいずれかに記載の転写シート。
【請求項７】
前記凹凸形成樹脂層、前記転写基材、前記表面保護層、プライマー層、及び絵柄層がこの順に積層されている、請求項１〜４のいずれかに記載の転写シート。
【請求項８】
前記表面保護層の前記転写基材とは反対側の表面に接着層が積層されている、請求項１〜７のいずれかに記載の転写シート。
【請求項９】
前記転写基材が、前記第１の面側から順に、離型層と、基材フィルム層とを有している、請求項１〜８のいずれかに記載の転写シート。
【請求項１０】
前記転写シートは、前記基材フィルム層を１層のみ有する、請求項９に記載の転写シート。
【請求項１１】
請求項１〜１０のいずれかに記載の転写シートを樹脂成形品に積層して、前記転写基材及び前記凹凸形成樹脂層を剥離する工程を備える、前記転写シートの前記表面被覆層が前記樹脂成形品に積層された加飾樹脂成形品の製造方法であって、
前記転写シートを金型内形状に沿うように、前記金型の内面に密着させて型締する工程と、
前記転写シートの前記表面保護層側を前記金型内に向けて、成形用樹脂を前記金型内の前記転写シートの前記表面保護層側に向けて射出し、前記表面保護層に前記凹凸形成樹脂層の凹凸形状に対応した凹凸形状を形成する工程と、
前記成形用樹脂が冷却した後に前記金型から、転写基材及び凹凸形成樹脂層付き加飾樹脂成形品を取り出す工程と、
前記転写基材及び凹凸形成樹脂層付き加飾樹脂成形品の前記表面保護層から前記転写基材及び前記凹凸形成樹脂層を剥離する工程と、
を順に備える、加飾樹脂成形品の製造方法。
【請求項１２】
前記表面保護層に前記凹凸形成樹脂層の凹凸形状に対応した凹凸形状を形成する工程において、前記樹脂成形品にも前記凹凸形成樹脂層の凹凸形状に対応した凹凸形状を形成する、請求項１１に記載の加飾樹脂成形品の製造方法。
【請求項１３】
請求項１〜１０のいずれかに記載の転写シートの製造方法であって、
第１の面及び第２の面を有する転写基材と、前記転写基材の前記第１の面側に積層された表面保護層と、前記転写基材の前記第２の面側に積層された樹脂層とを備える積層シートを用意する工程と、
前記積層シートの前記樹脂層側からエンボス加工を施し、前記樹脂層の表面にエンボス凹凸形状が付与された凹凸形成樹脂層を形成する工程と、
を備える、転写シートの製造方法。
【発明の詳細な説明】
【技術分野】
【０００１】
本発明は、転写基材の上に設けられた凹凸形成樹脂層によって、加飾樹脂成形品の表面にテクスチャや立体感を付与できる転写シート、これを用いた加飾樹脂成形品、及びこれらの製造方法に関する。
【背景技術】
【０００２】
従来、車輌の内外装、建材内装材、家電筐体等の加飾方法として、転写型の加飾シート（転写シート）を用いた加飾が知られている。このような転写シートは、転写基材となるフィルムに表面保護層、絵柄層、接着層などを積層して生産されている。また、このような転写シートを用いて製造される加飾樹脂成形品のほとんどは、金型内で樹脂によって加圧され、平坦な表面形状を有する。
【０００３】
近年、テクスチャや立体感が大変重要視されている。このため、予め成形された樹脂成形品に対して後から加飾シートを積層する、オーバーレイ法と呼ばれる加飾方法の採用が増加している。これらの方法においては、金型内で加飾と成形を同時に行う射出成形同時加飾法などのように加飾シートの表面が金型に押し付けられた状態で大きな熱や圧力を受ける工程が不要であるため、加飾シートの表面のテクスチャや立体感を損なうことなく加飾樹脂成形品を生産できるという利点を有している。
【０００４】
しかしながら、これらの工法における後加飾は、加飾されていない樹脂成形品に加飾シートで加飾を行うことから、転写シートを用いて金型内で加飾と成形を同時に行う方法と比較して、工程が増加するという欠点がある。このため、転写シートを用いた加飾樹脂成形品において、加飾樹脂成形品の表面にテクスチャや立体感を付与する方法の開発が求められている。
【０００５】
従来、転写シートを用いて、加飾樹脂成形品の表面に凹凸形状を賦形する技術としては、転写シートの基材の上に盛り上げ印刷層を形成した方法が知られている（例えば、特許文献１〜４を参照）。しかしながら、盛り上げ印刷では、微細なパターニングが難しく、微細な凹凸形状が形成できない。このため、これらの転写シートを用いた方法によっては、加飾樹脂成形品の表面に優れたテクスチャや立体感を形成することは困難である。また、転写基材の裏面にエンボス加工によりヘアライン状の凹凸を形成することで成形品表面に凹凸を賦形する方法（特許文献５）もある。しかしながら、転写用の基材としては耐熱性の高いPETフィルム等を用いることが寸法安定性やシワの発生抑制の観点から好ましいところ、耐熱性の高いフィルムはエンボス加工に不向きであるため、十分な凹凸感のある意匠が得られない。
【０００６】
【特許文献１】特開昭６０−２６４２１３号公報
【特許文献２】特開昭６０−２６４２１４号公報
【特許文献３】特開２００６−２３９９６７号公報
【特許文献４】特表２００８−５１０６３８号公報
【特許文献５】特表２００３−３２６５５２号公報
【発明の概要】
【発明が解決しようとする課題】
【０００７】
本発明は、加飾樹脂成形品の表面に優れたテクスチャや立体感を付与できる転写シートを提供することを主な目的とする。さらに、本発明は、当該転写シートの製造方法、当該転写シートを用いた加飾樹脂成形品、及び当該加飾樹脂成形品の製造方法に関する。
【課題を解決するための手段】
【０００８】
本発明者等は、前記課題を解決すべく鋭意検討を行った。その結果、第１の面及び第２の面を有する転写基材と、前記転写基材の前記第１の面側に積層された表面保護層と、前記転写基材の前記第２の面側に積層されており、エンボス凹凸形状が前記転写基材とは反対側の表面に形成されている凹凸形成樹脂層とを備える転写シートによれば、加飾樹脂成形品の表面に優れたテクスチャや立体感を付与できることを見出した。本発明は、かかる知見に基づいて、更に検討を重ねることにより完成したものである。
【０００９】
すなわち、本発明は、下記に掲げる態様の発明を提供する。
項１．  第１の面及び第２の面を有する転写基材と、
前記転写基材の前記第１の面側に積層された表面保護層と、
前記転写基材の前記第２の面側に積層されており、エンボス凹凸形状が前記転写基材とは反対側の表面に形成されている凹凸形成樹脂層と、
を備える転写シート。
項２．  前記凹凸形成樹脂層が、電離放射線硬化性樹脂の硬化物または熱可塑性樹脂により形成されている、項１に記載の転写シート。
項３．  前記凹凸形成樹脂層の厚みが、１０〜１００μｍの範囲にある、項１または２に記載の転写シート。
項４．  前記エンボス凹凸形状の高低差が１０〜１００μｍの範囲にある、項１〜３のいずれかに記載の転写シート。
項５．  前記エンボス凹凸形状の凹部が、前記転写基材に達していない、項１〜４のいずれかに記載の転写シート。
項６．  前記表面保護層の前記転写基材とは反対側にプライマー層が積層されている、項１〜５のいずれかに記載の転写シート。
項７．  前記表面保護層の前記転写基材とは反対側に絵柄層が積層されている、項１〜６のいずれかに記載の転写シート。
項８．  前記表面保護層の前記転写基材とは反対側の表面に接着層が積層されている、項１〜７のいずれかに記載の転写シート。
項９．  前記転写基材が、前記第１の面側から順に、離型層と、基材フィルム層とを有している、項１〜８のいずれかに記載の転写シート。
項１０．  前記転写シートには、前記基材フィルム層が１層のみ積層されている、項１〜９のいずれかに記載の転写シート。
項１１．  項１〜１０のいずれかに記載の転写シートを樹脂成形品に積層して、前記転写基材及び凹凸形成樹脂層を剥離する工程を備える、加飾樹脂成形品の製造方法。
項１２．  項１〜１０のいずれかに記載の転写シートの製造方法であって、
第１の面及び第２の面を有する転写基材と、前記転写基材の前記第１の面側に積層された表面保護層と、前記転写基材の前記第２の面側に積層された樹脂層とを備える積層シートを用意する工程と、
前記積層シートの前記樹脂層側からエンボス加工を施し、前記樹脂層の表面にエンボス凹凸形状が付与された凹凸形成樹脂層を形成する工程と、
を備える、転写シートの製造方法。
【発明の効果】
【００１０】
本発明によれば、第１の面及び第２の面を有する転写基材と、前記転写基材の前記第１の面側に積層された表面保護層と、前記転写基材の前記第２の面側に積層されており、エンボス凹凸形状が前記転写基材とは反対側の表面に形成されている凹凸形成樹脂層とを備える転写シートとすることにより、加飾樹脂成形品の表面に優れたテクスチャや立体感を付与できる。また、本発明によれば、当該転写シートの製造方法、当該転写シートを用いた加飾樹脂成形品、及び当該加飾樹脂成形品の製造方法を提供することができる。
【図面の簡単な説明】
【００１１】
【図１】本発明の転写シートの一形態の断面構造の模式図である。
【図２】本発明の転写シートの一形態の断面構造の模式図である。
【図３】本発明の加飾樹脂成形品の製造工程を説明するための模式図である。
【図４】本発明の加飾樹脂成形品の製造工程を説明するための模式図である。
【図５】本発明の加飾樹脂成形品の製造工程を説明するための模式図である。
【図６】本発明の加飾樹脂成形品の一形態の断面構造の模式図である。
【発明を実施するための形態】
【００１２】
１．転写シート
本発明の転写シートは、第１の面及び第２の面を有する転写基材と、前記転写基材の前記第１の面側に積層された表面保護層と、前記転写基材の前記第２の面側に積層されており、エンボス凹凸形状が前記転写基材とは反対側の表面に形成されている凹凸形成樹脂層とを備えることを特徴とする。本発明の転写シートは、このような構成を有することにより、加飾樹脂成形品の表面に優れたテクスチャや立体感を付与できる。
【００１３】
本発明の転写シートは、転写基材及び凹凸形成樹脂層が最終製品から剥離されて用いられる転写用のシートである。具体的には、本発明の転写シートを、種々の被転写体、例えば樹脂成形品に積層し、転写基材及び凹凸形成樹脂層を表面保護層から剥離することにより、加飾樹脂成形品が得られる。このような加飾樹脂成形品は、表面に前記表面保護層が形成されると同時に、凹凸形状も形成されるため、優れた耐傷性と意匠性（テクスチャや立体感）を有する。
【００１４】
なお、本明細書において、特に言及しない限り、「（メタ）アクリル酸」とは「アクリル酸又はメタクリル酸」を意味し、他の類似する表記も同様の意である。また、本発明の転写シートは、絵柄などを有する層を備えている必要は無く、例えば透明であってもよいし、単色により構成されていてもよい。
【００１５】
転写シートの積層構造
本発明の転写シートは、第１の面１０ａ及び第２の面１０ｂを有する転写基材１０と、転写基材１０の第１の面１０ａ側に積層された表面保護層４と、転写基材１０の第２の面１０ｂ側に積層された凹凸形成樹脂層１とを備える積層構造を有する。
【００１６】
表面保護層４の転写基材１０とは反対側には、表面保護層４と、これに隣接する層との密着性を高めることなどを目的として、必要に応じて、プライマー層５が積層されていてもよい。また、表面保護層４の転写基材１０とは反対側には、装飾性を付与することなどを目的として、必要に応じて、絵柄層６が積層されていてもよい。さらに、表面保護層４の転写基材１０とは反対側の表面に、必要に応じて、接着層７が積層されていてもよい。本発明の転写シートにおいては、転写基材１０よりも表面保護層４側の層（すなわち、表面保護層４、必要時応じて設けられる、プライマー層５、絵柄層６、接着層７など）が加飾樹脂成形品と一体となる転写層１１を構成する。
【００１７】
転写基材１０は、表面保護層４に隣接して設けられており、当該表面保護層４から剥離可能である。転写基材１０は、単層であってもよいし、複数層により形成されていてもよい。転写基材１０が単層により形成されている場合、転写基材１０は、通常、基材フィルム層２により形成される。基材フィルム層２は、転写基材１０において、支持体として機能し得る層である。また、転写基材１０が複数層により形成されている場合、転写基材１０に含まれる層としては、基材フィルム層２に加えて、例えば、離型層３などが挙げられる。離型層３は、基材フィルム層２と表面保護層４との間に、これらの層間の剥離性を高めることを目的として、必要に応じて設けられる。
【００１８】
転写基材１０の前記第２の面１０ｂ側には、凹凸形成樹脂層１が積層されている。凹凸形成樹脂層１には、転写基材１０とは反対側の表面にエンボス凹凸形状が形成されている。
【００１９】
本発明の転写シートの積層構造として、凹凸形成樹脂層／基材フィルム層／表面保護層がこの順に積層された積層構造；凹凸形成樹脂層／基材フィルム層／離型層／表面保護層がこの順に積層された積層構造；凹凸形成樹脂層／基材フィルム層／表面保護層／絵柄層がこの順に積層された積層構造；凹凸形成樹脂層／基材フィルム層／表面保護層／プライマー層／絵柄層がこの順に積層された積層構造；凹凸形成樹脂層／基材フィルム層／表面保護層／接着層がこの順に積層された積層構造；凹凸形成樹脂層／基材フィルム層／表面保護層／プライマー層／接着層がこの順に積層された積層構造；凹凸形成樹脂層／基材フィルム層／表面保護層／絵柄層／接着層がこの順に積層された積層構造；凹凸形成樹脂層／基材フィルム層／表面保護層／プライマー層／絵柄層／接着層がこの順に積層された積層構造；凹凸形成樹脂層／基材フィルム層／離型層／表面保護層／プライマー層／絵柄層／接着層がこの順に積層された積層構造などが挙げられる。図１に、本発明の転写シートの積層構造の一態様として、凹凸形成樹脂層／基材フィルム層／表面保護層がこの順に積層された転写シートの一形態の断面構造の模式図を示す。また、図２に、本発明の転写シートの積層構造の一態様として、凹凸形成樹脂層／基材フィルム層／離型層／表面保護層／プライマー層／絵柄層／接着層がこの順に積層された転写シートの一形態の断面構造の模式図を示す。
【００２０】
転写シートを形成する各層の組成
［転写基材１０］
転写基材１０は、表面保護層４に隣接して設けられており、表面保護層４から剥離可能な基材である。転写基材１０の第１の面１０ａ側に表面保護層４が積層されている。前述の通り、転写基材１０が単層により形成されている場合、転写基材１０は、通常、基材フィルム層２により形成される。また、転写基材１０が複数層により形成されている場合、転写基材１０に含まれる層としては、基材フィルム層２に加えて、離型層３などが形成される。
【００２１】
［基材フィルム層２］
基材フィルム層２は、転写基材１０（さらには、転写シート）において、支持体として機能し得る層である。本発明で用いられる基材フィルム層２は、真空成形適性を考慮して選定され、代表的には熱可塑性樹脂からなる樹脂シートが使用される。該熱可塑性樹脂としては、ポリエステル樹脂；アクリル樹脂；ポリプロピレン、ポリエチレン等のポリオレフィン樹脂；ポリカーボネート樹脂；アクリロニトリル−ブタジエン−スチレン樹脂（ＡＢＳ樹脂）；塩化ビニル樹脂等が挙げられる。
【００２２】
本発明においては、基材フィルム層２として、ポリエステルシートを用いることが、耐熱性、寸法安定性、成形性、及び汎用性の点で好ましい。ポリエステルシートを構成するポリエステル樹脂とは、多価カルボン酸と、多価アルコールとから重縮合によって得られるエステル基を含むポリマーを示し、ポリエチレンテレフタレート（ＰＥＴ）、ポリブチレンテレフタレート（ＰＢＴ）、ポリエチレンナフタレート（ＰＥＮ）などを好ましく挙げることができ、ポリエチレンテレフタレート（ＰＥＴ）が、耐熱性や寸法安定性の点で特に好ましい。
【００２３】
本発明においては、基材フィルム層２として、耐熱性や寸法安定性の観点から、１８０℃で５分間加熱した際の熱収縮率が３．０％以下のものが好ましく、２％以下のものがより好ましい。このような基材フィルム層２を使用することで、凹凸形成樹脂層にエンボス加工を施す際の基材フィルム層２の熱収縮を抑えることができる。
【００２４】
また、基材フィルム層２には、作業性を向上させる目的で、微粒子を含有させてもよい。微粒子としては、炭酸カルシウム、炭酸マグネシウム、硫酸カルシウム、硫酸バリウム、リン酸リチウム、リン酸マグネシウム、リン酸カルシウム、酸化アルミニウム、酸化ケイ素、カオリンなどの無機粒子、アクリル系樹脂などからなる有機粒子、内部析出粒子などを挙げることができる。微粒子の平均粒子径は０．０１〜５．０μｍが好ましく、０．０５〜３．０μｍがより好ましい。また、ポリエステル樹脂中の微粒子の含有量は０．０１〜５．０質量％が好ましく、０．１〜１．０質量％がより好ましい。また、必要に応じて各種安定剤、潤滑剤、酸化防止剤、帯電防止剤、消泡剤、蛍光増白剤などを配合することもできる。
【００２５】
本発明に用いられるポリエステルシートは、例えば以下のように製造される。まず上記のポリエステル系樹脂とその他の原料をエクストルーダーなどの周知の溶融押出装置に供給し、当該ポリエステル系樹脂の融点以上の温度に加熱し溶融する。次いで溶融ポリマーを押出しながら、回転冷却ドラム上でガラス転移温度以下の温度になるよう急冷固化し、実質的に非晶状態の未配向シートを得る。このシートを２軸方向に延伸してシート化し、熱固定を施すことで得られる。この場合、延伸方法は逐次２軸延伸でも同時２軸延伸でもよい。また、必要に応じ、熱固定を施す前又は後に再度縦及び／又は横方向に延伸してもよい。本発明においては十分な寸法安定性を得るため延伸倍率を面積倍率として７倍以下が好ましく、５倍以下がより好ましく、３倍以下がさらに好ましい。この範囲内であれば、得られるポリエステルシートを本発明の転写シートに用い、射出成形同時転写法に用いた場合、該転写シートが射出樹脂を射出する際の温度域で再び収縮せず、当該温度域で必要なシート強度を得ることができる。なお、ポリエステルシートは、上記のように製造してもよいし、市販のものを用いてもよい。
【００２６】
また、基材フィルム層２は、後述する凹凸形成樹脂層１や離型層３との密着性を向上させる目的で、所望により、片面又は両面に酸化法や凹凸化法などの物理的又は化学的表面処理を施すことができる。上記酸化法としては、例えばコロナ放電処理、クロム酸化処理、火炎処理、熱風処理、オゾン処理法などが挙げられ、凹凸化法としては、例えばサンドブラスト法、溶剤処理法などが挙げられる。これらの表面処理は、基材フィルムの種類に応じて適宜選択されるが、一般にはコロナ放電処理法が効果及び操作性などの面から好ましく用いられる。また、基材フィルムは、基材フィルムとその上に設けられる層との層間密着性の強化などを目的として、易接着層を形成するなどの処理を施してもよい。なお、ポリエステルシートとして市販のものを用いる場合には、該市販品は予め上記したような表面処理が施されたものや、易接着剤層が設けられたものも用いることができる。
【００２７】
基材フィルム層２の厚みは、通常１０〜１５０μｍであり、１０〜１２５μｍが好ましく、１０〜８０μｍがより好ましい。また、基材フィルム層２としては、これら樹脂の単層シート、あるいは同種又は異種樹脂による複層シートを用いることができる。
【００２８】
[離型層３]
離型層３は、基材フィルム層２と表面保護層４との剥離性を高めることを目的として、必要に応じて、転写基材１０の第１の面側１０ａ側に設けられる層である。すなわち、転写基材１０が離型層３を備えている場合、転写基材１０は、第１の面１０ａ側から順に、離型層３と、基材フィルム層２とを有している。
【００２９】
離型層３は、全面を被覆（全面ベタ状）しているベタ離型層であってもよいし、一部に設けられるものであってもよい。通常は、剥離性を考慮して、ベタ離型層が好ましい。
【００３０】
離型層３は、シリコーン系樹脂、フッ素系樹脂、アクリル系樹脂（例えば、アクリル−メラミン系樹脂が含まれる。）、ポリエステル系樹脂、ポリオレフィン系樹脂、ポリスチレン系樹脂、ポリウレタン系樹脂、セルロース系樹脂、塩化ビニル−酢酸ビニル系共重合体樹脂、硝化綿などの熱可塑性樹脂、該熱可塑性樹脂を形成するモノマーの共重合体、あるいはこれらの樹脂を（メタ）アクリル酸やウレタンで変性したものを、単独で又は複数を混合した樹脂組成物を用いて形成することができる。なかでも、アクリル系樹脂、ポリエステル系樹脂、ポリオレフィン系樹脂、ポリスチレン系樹脂、これらの樹脂を形成するモノマーの共重合体、及びこれらをウレタン変性したものが好ましく、より具体的には、アクリル−メラミン系樹脂単独、アクリル−メラミン系樹脂含有組成物、ポリエステル系樹脂とエチレン及びアクリル酸の共重合体をウレタン変性したものとを混合した樹脂組成物、アクリル系樹脂とスチレン及びアクリルとの共重合体のエマルションとを混合した樹脂組成物などが挙げられる。これらの内、アクリル−メラミン系樹脂単独又はアクリル−メラミン系樹脂を５０質量％以上含有組成物で離型層３を構成することが特に好ましい。
【００３１】
離型層３の厚みは、通常、０．０１〜５μｍ程度であり、好ましくは、０．０５〜３μｍ程度である。
【００３２】
[転写層１１]
本発明において、転写層１１は、転写基材１０と共に転写シートを構成しており、被転写体（成形樹脂層８など）に転写されるものである。被転写体に転写された後、転写基材１０が剥離されて、転写層１１と被転写体とが積層された加飾樹脂成形品となる。
【００３３】
転写層１１は、少なくとも表面保護層４を備えており、表面保護層４が転写基材１０と接面している。前述の通り、転写層１１には、必要に応じて、プライマー層５、絵柄層６、接着層７などを設けることができる。
【００３４】
［表面保護層４］
本発明の転写シートにおいて、表面保護層４は、加飾樹脂成形品の耐薬品性、耐傷付き性などを高めつつ、優れたテクスチャや立体感を表現するために、加飾樹脂成形品の最表面に位置するようにして、転写シートに設けられる層である。
【００３５】
本発明において、表面保護層４を形成する樹脂としては、特に制限されず、熱硬化性樹脂、熱可塑性樹脂、電離放射線硬化性樹脂などが挙げられ、転写シートの用途に応じて適宜選択することができる。これらの中でも、転写シートの耐傷付き性を高めつつ、加飾樹脂成形品の表面に優れたテクスチャや立体感を付与する観点からは、電離放射線硬化性樹脂が好ましい。表面保護層４は、１層により形成されていてもよいし、２層以上により形成されていてもよい。
【００３６】
表面保護層４を熱硬化性樹脂や電離放射線硬化性樹脂などの硬化性樹脂で形成する場合、表面保護層４は転写シートの製造時に硬化してもよいし、転写シートの状態では未硬化又は半硬化としておき、樹脂成形品上に表面保護層４を転写した後に硬化してもよい。
【００３７】
熱硬化性樹脂としては、特に制限されず、例えば、エポキシ樹脂、フェノール樹脂、ユリア樹脂、不飽和ポリエステル樹脂、メラミン樹脂、アルキド樹脂、ポリイミド樹脂、シリコーン樹脂、水酸基官能性アクリル樹脂、カルボキシル官能性アクリル樹脂、アミド官能性共重合体、ウレタン樹脂などが挙げられる。
【００３８】
また、熱可塑性樹脂としては、特に制限されず、ポリメチル（メタ）アクリレート、ポリエチル（メタ）アクリレートなどのアクリル樹脂；ポリプロピレン、ポリエチレン等のポリオレフィン系樹脂；ポリカーボネート樹脂；塩化ビニル系樹脂；ポリエチレンテレフタレート（ＰＥＴ）、ポリブチレンテレフタレート（ＰＢＴ）、ポリエチレンナフタレート（ＰＥＮ）などのポリエステル樹脂；アクリロニトリル−ブタジエン−スチレン樹脂（ＡＢＳ樹脂）；アクリロニトリル−スチレン−アクリル酸エステル樹脂；などが挙げられる。
【００３９】
（電離放射線硬化性樹脂）
表面保護層４の形成に使用される電離放射線硬化性樹脂とは、電離放射線を照射することにより、架橋、硬化する樹脂であり、具体的には、分子中に重合性不飽和結合又はエポキシ基を有する、プレポリマー、オリゴマー、及びモノマーなどのうち少なくとも１種を適宜混合したものが挙げられる。ここで電離放射線とは、電磁波又は荷電粒子線のうち、分子を重合あるいは架橋しうるエネルギー量子を有するものを意味し、通常紫外線（ＵＶ）又は電子線（ＥＢ）が用いられるが、その他、Ｘ線、γ線等の電磁波、α線、イオン線等の荷電粒子線も含むものである。電離放射線硬化性樹脂の中でも、電子線硬化性樹脂は、無溶剤化が可能であり、光重合用開始剤を必要とせず、安定な硬化特性が得られるため、表面保護層４の形成において好適に使用される。
【００４０】
電離放射線硬化性樹脂として使用される上記モノマーとしては、分子中にラジカル重合性不飽和基を持つ（メタ）アクリレートモノマーが好適であり、中でも多官能性（メタ）アクリレートモノマーが好ましい。多官能性（メタ）アクリレートモノマーとしては、分子内に重合性不飽和結合を２個以上（２官能以上）、好ましくは３個以上（３官能以上）有する（メタ）アクリレートモノマーであればよい。多官能性（メタ）アクリレートとして、具体的には、エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、エチレンオキシド変性トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等が挙げられる。これらのモノマーは、1種単独で使用してもよく、また２種以上を組み合わせて使用してもよい。
【００４１】
また、電離放射線硬化性樹脂として使用される上記オリゴマーとしては、分子中にラジカル重合性不飽和基を持つ（メタ）アクリレートオリゴマーが好適であり、中でも分子内に重合性不飽和結合を２個以上（２官能以上）有する多官能性（メタ）アクリレートオリゴマーが好ましい。多官能性（メタ）アクリレートオリゴマーとしては、例えば、ポリカーボネート（メタ）アクリレート、アクリルシリコーン（メタ）アクリレート、ウレタン（メタ）アクリレート、エポキシ（メタ）アクリレート、ポリエステル（メタ）アクリレート、ポリエーテル（メタ）アクリレート、ポリブタジエン（メタ）アクリレート、シリコーン（メタ）アクリレート、分子中にカチオン重合性官能基を有するオリゴマー（例えば、ノボラック型エポキシ樹脂、ビスフェノール型エポキシ樹脂、脂肪族ビニルエーテル、芳香族ビニルエーテル等）等が挙げられる。ここで、ポリカーボネート（メタ）アクリレートは、ポリマー主鎖にカーボネート結合を有し、かつ末端または側鎖に（メタ）アクリレート基を有するものであれば特に制限されず、例えば、ポリカーボネートポリオールを（メタ）アクリル酸でエステル化することにより得ることができる。ポリカーボネート（メタ）アクリレートは、例えば、ポリカーボネート骨格を有するウレタン（メタ）アクリレートであるポリカーボネート系ウレタン（メタ）アクリレートなどであってもよい。ポリカーボネート骨格を有するウレタン（メタ）アクリレートは、例えば、ポリカーボネートポリオールと、多価イソシアネート化合物と、ヒドロキシ（メタ）アクリレートとを反応させることにより得られる。アクリルシリコーン（メタ）アクリレートは、シリコーンマクロモノマーを（メタ）アクリレートモノマーとラジカル共重合させることにより得ることができる。ウレタン（メタ）アクリレートは、例えば、ポリエーテルポリオールやポリエステルポリオールやカプロラクトン系ポリオールやポリカーボネートポリオールと、ポリイソシアネート化合物の反応によって得られるポリウレタンオリゴマーを、（メタ）アクリル酸でエステル化することにより得ることができる。エポキシ（メタ）アクリレートは、例えば、比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレートを部分的に二塩基性カルボン酸無水物で変性したカルボキシル変性型のエポキシ（メタ）アクリレートも用いることができる。ポリエステル（メタ）アクリレートは、例えば多価カルボン酸と多価アルコールの縮合によって得られる両末端に水酸基を有するポリエステルオリゴマーの水酸基を（メタ）アクリル酸でエステル化することにより、或いは多価カルボン酸にアルキレンオキシドを付加して得られるオリゴマーの末端の水酸基を（メタ）アクリル酸でエステル化することにより得ることができる。ポリエーテル（メタ）アクリレートは、ポリエーテルポリオールの水酸基を（メタ）アクリル酸でエステル化することにより得ることができる。ポリブタジエン（メタ）アクリレートは、ポリブタジエンオリゴマーの側鎖に（メタ）アクリル酸を付加することにより得ることができる。シリコーン（メタ）アクリレートは、主鎖にポリシロキサン結合をもつシリコーンの末端又は側鎖に（メタ）アクリル酸を付加することにより得ることができる。これらの中でも、多官能性（メタ）アクリレートオリゴマーとしては、ポリカーボネート（メタ）アクリレート、ウレタン（メタ）アクリレートなどが特に好ましい。これらのオリゴマーは、１種単独で使用してもよく、また２種以上を組み合わせて使用してもよい。
【００４２】
本発明の転写シートを三次元成形用に用いる場合、上記した電離放射線硬化性樹脂の中でも、優れた三次元成形性を得る観点からは、ポリカーボネート（メタ）アクリレートを用いることが好ましい。また、三次元成形性と耐傷付き性を両立する観点からは、ポリカーボネート（メタ）アクリレートとウレタン（メタ）アクリレートを組み合わせて使用することがより好ましい。また、電離放射線硬化性樹脂として多官能性（メタ）アクリレートモノマーを用いる場合、優れた三次元成形性を得る観点からは、アクリル樹脂などの熱可塑性樹脂と組み合わせて使用することが好ましく、三次元成形性と耐傷付き性を両立する観点からは、電離放射線硬化性樹脂組成物中の多官能性（メタ）アクリレートモノマーと熱可塑性樹脂との質量比を２５：７５〜７５：２５とすることがより好ましい。また、電離放射線硬化性樹脂としてウレタン（メタ）アクリレートを用いる場合、三次元成形性と耐傷付き性を両立する観点からは、カプロラクトン系ポリオールとポリイソシアネート化合物の反応によって得られるポリウレタンオリゴマーを、（メタ）アクリル酸によってエステル化することによって得られるカプロラクトン系ウレタン（メタ）アクリレートや、上記したポリカーボネート系ウレタン（メタ）アクリレートを用いることが好ましい。特に表面保護層４を転写シートの製造時に硬化する場合、三次元成形時に表面保護層４に割れが生じやすくなるため、これらの三次元成形性に優れる電離放射線硬化性樹脂を用いることが好ましい。
【００４３】
（添加成分）
表面保護層４には、表面保護層４に備えさせる所望の物性に応じて、他の添加成分として、無機粒子、有機粒子、各種添加剤を配合することができる。
【００４４】
無機粒子としては、特に制限されないが、例えば、シリカ粒子（コロイダルシリカ、ヒュームドシリカ、沈降性シリカなど）、アルミナ粒子、ジルコニア粒子、チタニア粒子、酸化亜鉛粒子などの金属酸化物粒子が好ましく挙げられ、シリカ粒子及びアルミナ粒子が好ましく、特にシリカ粒子が好ましい。無機粒子は、１種類単独で使用してもよいし、２種類以上を組み合わせて使用してもよい。
【００４５】
有機粒子としては、特に制限されないが、例えば、ウレタンビーズ、ナイロンビーズ、アクリルビーズ、シリコーンビーズ、スチレンビーズ、メラミンビーズ、ウレタンアクリルビーズ、ポリエステルビーズ、ポリエチレンビーズなどが挙げられる。これらの中でも、好ましくはウレタンビーズ、ナイロンビーズ、アクリルビーズが挙げられる。有機粒子は、１種類単独で使用してもよいし、２種類以上を組み合わせて使用してもよい。
【００４６】
他の添加剤としては、例えば紫外線吸収剤や光安定剤等の耐候性改善剤、耐摩耗性向上剤、重合禁止剤、架橋剤、赤外線吸収剤、帯電防止剤、接着性向上剤、レベリング剤、チクソ性付与剤、カップリング剤、可塑剤、消泡剤、充填剤、溶剤、着色剤等が挙げられる。これらの添加剤は、常用されるものから適宜選択して用いることができる。また、紫外線吸収剤や光安定剤として、分子内に（メタ）アクリロイル基等の重合性基を有する反応性の紫外線吸収剤や光安定剤を用いることもできる。
【００４７】
（表面保護層４の厚み）
表面保護層４の厚み（乾燥又は硬化後の厚み）については、特に制限されないが、加飾樹脂成形品の表面にテクスチャや立体感を付与する観点からは、例えば、１〜１０００μｍ、好ましくは１〜５０μｍ、更に好ましくは１〜３０μｍが挙げられる。さらに、このような範囲の厚みを満たすと、耐傷付き性、耐候性等の保護層としての十分な物性が得られると共に、表面保護層４を、電離放射線硬化性樹脂を用いて形成する場合には電離放射線を均一に照射することが可能であるため、均一に硬化することが可能となり、経済的にも有利になる。また、表面保護層４の厚みが前記範囲を充足することによって、転写シートの三次元成形性が向上するため自動車内装用途等の複雑な三次元形状に対して高い追従性を得ることができる。
【００４８】
（電離放射線硬化性樹脂を用いる場合の表面保護層４の形成）
表面保護層４の形成は、例えば、電離放射線硬化性樹脂を含む電離放射線硬化性樹脂組成物を調製し、これを塗布し、架橋硬化することにより行われる。表面保護層４の架橋硬化は上述の通り転写シートの製造時であってもよいし、樹脂成形品上に転写した後であってもよい。なお、電離放射線硬化性樹脂組成物の粘度は、後述の塗布方式により、表面保護層４の下に位置する層（例えば、転写基材１０）に未硬化樹脂層を形成し得る粘度であればよい。
【００４９】
本発明においては、調製された塗布液を、前記厚みとなるように、表面保護層４の下に位置する層の上に、グラビアコート、バーコート、ロールコート、リバースロールコート、コンマコート等の公知の方式、好ましくはグラビアコートにより塗布し、未硬化樹脂層を形成させる。
【００５０】
このようにして形成された未硬化樹脂層に、電子線、紫外線等の電離放射線を照射して該未硬化樹脂層を硬化させて表面保護層４を形成する。ここで、電離放射線として電子線を用いる場合、その加速電圧については、用いる樹脂や層の厚みに応じて適宜選定し得るが、通常加速電圧７０〜３００ｋＶ程度が挙げられる。
【００５１】
なお、電子線の照射において、加速電圧が高いほど透過能力が増加するため、表面保護層４の下に電子線照射によって劣化しやすい樹脂を使用する場合には、電子線の透過深さと表面保護層４の厚みが実質的に等しくなるように、加速電圧を選定する。これにより、表面保護層４の下に位置する層への余分の電子線の照射を抑制することができ、過剰電子線による各層の劣化を最小限にとどめることができる。
【００５２】
また、照射線量は、表面保護層４の架橋密度が飽和する量が好ましく、通常５〜３００ｋＧｙ（０．５〜３０Ｍｒａｄ）、好ましくは１０〜５０ｋＧｙ（１〜５Ｍｒａｄ）の範囲で選定される。
【００５３】
更に、電子線源としては、特に制限はなく、例えばコックロフトワルトン型、バンデグラフト型、共振変圧器型、絶縁コア変圧器型、直線型、ダイナミトロン型、高周波型等の各種電子線加速器を用いることができる。
【００５４】
電離放射線として紫外線を用いる場合には、波長１９０〜３８０ｎｍの紫外線を含む光線を放射すればよい。紫外線源としては、特に制限されないが、例えば、高圧水銀燈、低圧水銀燈、メタルハライドランプ、カーボンアーク燈、紫外線発光ダイオード（ＬＥＤ−ＵＶ）等が挙げられる。
【００５５】
かくして形成された表面保護層４には、各種の添加剤を添加することにより、ハードコート機能、防曇コート機能、防汚コート機能、防眩コート機能、反射防止コート機能、紫外線遮蔽コート機能、赤外線遮蔽コート機能等の機能を付与する処理を行ってもよい。
【００５６】
［プライマー層５］
プライマー層５は、表面保護層４とその下（転写基材１０とは反対側）に位置する層との密着性を高めることを目的として、必要に応じて設けられる層である。プライマー層５は、樹脂により形成することができる。
【００５７】
プライマー層５を形成する樹脂としては、特に制限されないが、例えば、ウレタン樹脂、アクリル樹脂、（メタ）アクリル−ウレタン共重合体樹脂、ポリエステル樹脂、ブチラール樹脂等が挙げられる。これらの樹脂の中でも、好ましくは、ウレタン樹脂、アクリル樹脂、及び（メタ）アクリル−ウレタン共重合体樹脂が挙げられる。これらの樹脂は、１種単独で使用してもよく、また２種以上を組み合わせて使用してもよい。
【００５８】
上記ウレタン樹脂としては、ポリオール（多価アルコール）を主剤とし、イソシアネートを架橋剤（硬化剤）とするポリウレタンを使用できる。ポリオールとしては、分子中に２個以上の水酸基を有する化合物であればよく、具体的には、ポリエステルポリオール、ポリエチレングリコール、ポリプロピレングリコール、アクリルポリオール、ポリエーテルポリオール等が挙げられる。上記イソシアネートとしては、具体的には、分子中に２個以上のイソシアネート基を有する多価イソシアネート；４，４−ジフェニルメタンジイソシアネート等の芳香族イソシアネート；ヘキサメチレンジイソシアネート、イソホロンジイソシアネート、水素添加トリレンジイソシアネート、水素添加ジフェニルメタンジイソシアネート等の脂肪族（又は脂環族）イソシアネートが挙げられる。
【００５９】
上記ウレタン樹脂の中でも、架橋後の密着性の向上等の観点から、好ましくは、ポリオールとしてアクリルポリオール、又はポリエステルポリオールと、架橋剤としてヘキサメチレンジイソシアネート、４，４−ジフェニルメタンジイソシアネートとから組み合わせ；さらに好ましくは、アクリルポリオールとヘキサメチレンジイソシアネートとを組み合わせが挙げられる。
【００６０】
上記アクリル樹脂としては、特に制限されないが、例えば、（メタ）アクリル酸エステルの単独重合体、２種以上の異なる（メタ）アクリル酸エステルモノマーの共重合体、又は（メタ）アクリル酸エステルと他のモノマーとの共重合体が挙げられる。（メタ）アクリル樹脂として、より具体的には、ポリ（メタ）アクリル酸メチル、ポリ（メタ）アクリル酸エチル、ポリ（メタ）アクリル酸プロピル、ポリ（メタ）アクリル酸ブチル、（メタ）アクリル酸メチル−（メタ）アクリル酸ブチル共重合体、（メタ）アクリル酸エチル−（メタ）アクリル酸ブチル共重合体、エチレン−（メタ）アクリル酸メチル共重合体、スチレン−（メタ）アクリル酸メチル共重合体等の（メタ）アクリル酸エステル等が挙げられる。これらのアクリル樹脂は、１種単独で使用してもよく、また２種以上を組み合わせて使用してもよい。
【００６１】
（メタ）アクリル−ウレタン共重合体樹脂としては、特に制限されないが、例えば、アクリル−ウレタン（ポリエステルウレタン）ブロック共重合系樹脂が挙げられる。また、硬化剤としては、前述する各種イソシアネートが用いられる。アクリル−ウレタン（ポリエステルウレタン）ブロック共重合系樹脂におけるアクリルとウレタン比の比率については、特に制限されないが、例えば、アクリル／ウレタン比（質量比）として、９／１〜１／９、好ましくは８／２〜２／８が挙げられる。
【００６２】
プライマー層５の厚みについては、特に制限されないが、例えば０．１〜１０μｍ程度、好ましくは１〜１０μｍ程度が挙げられる。プライマー層がこのような厚みを充足することにより、転写シートの耐候性をより高めると共に、表面保護層４の割れ、破断、白化等を有効に抑制することができる。
【００６３】
プライマー層５は、プライマー層５を形成する樹脂を用いて、グラビアコート、グラビアリバースコート、グラビアオフセットコート、スピンナーコート、ロールコート、リバースロールコート、キスコート、ホイラーコート、ディップコート、シルクスクリーンによるベタコート、ワイヤーバーコート、フローコート、コンマコート、かけ流しコート、刷毛塗り、スプレーコート等の通常の塗布方法や転写コーティング法により形成される。ここで、転写コーティング法とは、薄いシート（フィルム基材）にプライマー層５や後述の接着層７の塗膜を形成し、その後に転写シート中の対象となる層表面に被覆する方法である。
【００６４】
［絵柄層６］
絵柄層６は、樹脂成形品に装飾性を与えるために、必要に応じて設けられる層である。絵柄層６は、種々の模様をインキと印刷機を使用して印刷することにより形成される。絵柄層６によって形成される模様は、特に制限されず、例えば、木目模様、大理石模様（例えばトラバーチン大理石模様）等の岩石の表面を模した石目模様、布目や布状の模様を模した布地模様、タイル貼模様、煉瓦積模様など挙げられ、これらを複合した寄木、パッチワーク等の模様も挙げられる。これらの模様は、通常の黄色、赤色、青色、及び黒色のプロセスカラーによる多色印刷によって形成される他、模様を構成する個々の色の版を用意して行う特色による多色印刷等によっても形成される。
【００６５】
絵柄層６に用いる絵柄インキとしては、バインダーに顔料、染料などの着色剤、体質顔料、溶剤、安定剤、可塑剤、触媒、硬化剤などを適宜混合したものが使用される。該バインダーとしては、特に制限されず、例えば、ポリウレタン系樹脂、塩化ビニル−酢酸ビニル系共重合体樹脂、塩化ビニル−酢酸ビニル−アクリル系共重合体樹脂、塩素化ポリプロピレン系樹脂、アクリル系樹脂、ポリエステル系樹脂、ポリアミド系樹脂、ブチラール系樹脂、ポリスチレン系樹脂、ニトロセルロース系樹脂、酢酸セルロース系樹脂などが挙げられる。これらの樹脂は、１種類単独で使用してもよいし、２種類以上を組み合わせて使用してもよい。
【００６６】
着色剤としては、特に制限されず、例えば、カーボンブラック（墨）、鉄黒、チタン白、アンチモン白、黄鉛、チタン黄、弁柄、カドミウム赤、群青、コバルトブルー等の無機顔料、キナクリドンレッド、イソインドリノンイエロー、フタロシアニンブルー等の有機顔料又は染料、アルミニウム、真鍮等の鱗片状箔片からなる金属顔料、二酸化チタン被覆雲母、塩基性炭酸鉛等の鱗片状箔片からなる真珠光沢（パール）顔料などが挙げられる。
【００６７】
絵柄層６の厚みは、特に制限されないが、例えば１〜３０μｍ程度、好ましくは１〜２０μｍ程度が挙げられる。
【００６８】
［接着層７］
接着層７は、転写シートと被転写体（成形樹脂層８など）との密着性などを向上させることを目的として、表面保護層４、絵柄層６などの下（成形樹脂層８側）に必要に応じて設けられる層である。接着層７を形成する樹脂としては、これらの層間の密着性や接着性を向上させることができるものであれば、特に制限されず、例えば、熱可塑性樹脂または熱硬化性樹脂が用いられる。熱可塑性樹脂としては、例えば、アクリル樹脂、アクリル変性ポリオレフィン樹脂、塩素化ポリオレフィン樹脂、塩化ビニル−酢酸ビニル共重合体、熱可塑性ウレタン樹脂、熱可塑性ポリエステル樹脂、ポリアミド樹脂、ゴム系樹脂などが挙げられる。熱可塑性樹脂は、１種類単独で使用してもよいし、２種類以上を組み合わせて使用してもよい。また、熱硬化性樹脂としては、例えば、ウレタン樹脂、エポキシ樹脂等挙げられる。熱硬化性樹脂は、１種類単独で使用してもよいし、２種類以上を組み合わせて使用してもよい。
【００６９】
接着層７は必ずしも必要な層ではないが、本発明の転写シートを、例えば後述する真空圧着法など、予め用意された樹脂成形体上へ貼着による加飾方法に適用することを想定した場合は、設けられていることが好ましい。真空圧着法に用いる場合、上記した各種の樹脂のうち、加圧又は加熱により接着性を発現する樹脂として慣用のものを使用して接着層７を形成することが好ましい。
【００７０】
接着層７の厚みは、特に制限されないが、例えば、０．１〜３０μｍ程度、好ましくは０．５〜２０μｍ程度、さらに好ましくは１〜８μｍ程度が挙げられる。
【００７１】
［凹凸形成樹脂層１］
凹凸形成樹脂層１は、転写基材１０の第２の面１０ｂ側に積層されており、転写基材とは反対側の表面にエンボス加工によって付与されたエンボス凹凸形状を有している。凹凸形成樹脂層１は、転写シートの転写時に、凹凸形成樹脂層１のエンボス凹凸形状に対応する凹凸形状を表面保護層４に形成するために設けられる層である。
【００７２】
凹凸形成樹脂層１を形成する素材としては、転写時に表面保護層４に凹凸形状を付与できるものであれば、特に制限されず、例えば、電離放射線硬化性樹脂の硬化物または熱可塑性樹脂が挙げられる。電離放射線硬化性樹脂及び熱可塑性樹脂としては、それぞれ、前述の［表面保護層４］の項目で例示したものと同じものが例示できる。
【００７３】
本発明において、加飾樹脂成形品の表面により一層優れたテクスチャや立体感を付与する観点からは、凹凸形成樹脂層１が熱可塑性樹脂または電離放射線硬化性樹脂により構成されていることが好ましい。凹凸形成樹脂層１が熱可塑性樹脂または電離放射線硬化性樹脂により構成されていることにより、エンボス加工により所望の凹凸形状が得やすく、凹凸形成樹脂層１の表面に形成された微細なエンボス凹凸形状が表面保護層４に精度高く反映され、加飾樹脂成形品の表面により一層優れたテクスチャや立体感を付与することが可能となる。
【００７４】
凹凸形成樹脂層１を形成する熱可塑性樹脂としては、アクリル樹脂がより好ましく、アクリルポリオールが特に好ましい。
【００７５】
凹凸形成樹脂層１を形成する電離放射線硬化性樹脂としては、上記の表面保護層に使用されるものと同様の樹脂が使用できる。
【００７６】
凹凸形成樹脂層１は、フィラーを含んでいてもよい。凹凸形成樹脂層１がフィラーを含むことにより、成形後に加飾樹脂成形品を取り出す際に、凹凸形成樹脂層１が金型側に付着し、表面保護層４から剥離することを抑制することができる。フィラーとしては、特に制限されず、シリカ粒子（コロイダルシリカ、ヒュームドシリカ、沈降性シリカ、反応性シリカなど）、アルミナ粒子、ジルコニア粒子、チタニア粒子、酸化亜鉛粒子などの無機粒子；ウレタンビーズ、ナイロンビーズ、アクリルビーズ、シリコーンビーズ、スチレンビーズ、メラミンビーズ、ウレタンアクリルビーズ、ポリエステルビーズ、ポリエチレンビーズなどの有機粒子が挙げられる。フィラーは、１種類単独で使用してもよいし、２種類以上を組み合わせて使用してもよい。凹凸形成樹脂層１がフィラーを含む場合、その含有量としては、特に制限されず、例えば１〜１０質量％が挙げられる。
【００７７】
凹凸形成樹脂層１の厚みは、特に制限されないが、例えば、好ましくは５〜１００μｍ程度、より好ましくは５〜６０μｍ程度、さらに好ましくは１０〜４０μｍ程度が挙げられる。なお、凹凸形成樹脂層１の厚みは、凹凸形成樹脂層１の裏面（表面保護層４側の面）から凸部までの積層方向の距離を意味する。
【００７８】
本発明の転写シートにおいて、凹凸形成樹脂層１のエンボス凹凸形状は、次のようにして形成することができる。まず、第１の面１０ａ及び第２の面１０ｂを有する転写基材１０と、転写基材１０の第１の面１０ａ側に積層された表面保護層４と、転写基材１０の第２の面側１０ｂに積層された樹脂層とを備える積層シートを用意する。樹脂層は、凹凸形成樹脂層１に凹凸形状を付与する前の層であり、凹凸形成樹脂層１と同じ素材によって形成さている。次に、当該積層シートの樹脂層側からエンボス加工を施し、樹脂層の表面にエンボス凹凸形状が付与された凹凸形成樹脂層１を形成する。エンボス加工の条件の具体例は、以下の通りである。
【００７９】
エンボス加工を施す方法としては、通常、加熱加圧によるエンボス加工法が用いられる。加熱加圧によるエンボス加工法は、上記の積層シートの樹脂層の表面を加熱軟化させ、エンボス版で加圧してエンボス版の凹凸模様を賦形し、冷却して固定化する方法である。エンボス加工に使用されるエンボス版の形状が、凹凸形成樹脂層に付与されるエンボス凹凸形状に対応している。エンボス加工には、例えば、公知の枚葉式又は輪転式のエンボス機を用いることができる。
【００８０】
エンボス加工により設けられるエンボス凹凸形状の高低差としては、加飾樹脂成形品の表面に優れたテクスチャや立体感を付与する観点から、好ましくは５〜１００μｍ程度、より好ましくは５〜６０μｍ程度、さらに好ましくは１０〜４０μｍ程度が挙げられる。なお、本発明の転写シートにおいて、エンボス凹凸形状の高低差とは、凹凸形成樹脂層１の裏面（表面保護層４側の面）から凸部までの積層方向の距離と、凹部までの積層方向の距離との差を意味する。
【００８１】
加飾樹脂成形品の表面に優れたテクスチャや立体感を付与する観点から、本発明の転写シートにおいては、凹凸形成樹脂層１のエンボス凹凸形状の凹部が、転写基材１０に達していないことが好ましいが、転写基材１０に達していても構わない。
【００８２】
エンボス加工における加熱温度としては、特に制限されないが、好ましくは１８０℃〜２２０℃程度が挙げられる。
【００８３】
本発明の転写シートにおいては、以上のようなエンボス形状を備える凹凸形成樹脂層１と転写基材１０とを備えているため、高い寸法安定性を備えており、所望の凹凸形状を加飾樹脂成形品に付与することができる。
【００８４】
２．転写シートの製造方法
本発明の転写シートは、以下の工程を備える方法により製造することができる。
第１の面１０ａ及び第２の面１０ｂを有する転写基材１０と、転写基材１０の第１の面１０ａ側に積層された表面保護層４と、転写基材１０の第２の面１０ｂ側に積層された樹脂層とを備える積層シートを用意する工程と、
当該積層シートの樹脂層側からエンボス加工を施し、樹脂層の表面にエンボス凹凸形状が付与された凹凸形成樹脂層１を形成する工程。
【００８５】
樹脂層及びエンボス加工については、前述の通りである。また、転写層１１に、前述のプライマー層５、絵柄層６、及び接着層７などを設ける場合には、転写基材１０の上に表面保護層４を形成した後、表面保護層４の上にこれらの層を積層すればよい。転写シートを構成する各層の組成、積層構造などは、前述の「１．転写シート」の項目で詳述した通りである。
【００８６】
さらに、本発明においては、以上のような製造方法を採用することにより、本発明の転写シートを、基材フィルム層が１層のみ積層されている構成とすることがでる。当該転写シートを用いることにより、表面に優れたテクスチャや立体感が付与された加飾樹脂成形品を製造することが可能である。
【００８７】
３．加飾樹脂成形品及びその製造方法
前述の本発明の転写シートは、種々の被転写体（例えば樹脂成形品）に転写する際に、転写基材１０の第２の面１０ｂ側に形成された凹凸形成樹脂層１によって、加飾樹脂成形品の表面への凹凸形状の形成が可能であり、転写基材１０及び凹凸形成樹脂層１を樹脂成形品から剥離することにより、表面に優れたテクスチャや立体感が付与された加飾樹脂成形品を製造する用途に用いることができる。
【００８８】
本発明の加飾樹脂成形品は、本発明の転写シートに成形樹脂層８を積層することにより製造されてなるものである。本発明の加飾樹脂成形品は、本発明の転写シートを樹脂成形品に積層して、転写基材１０及び凹凸形成樹脂層１を剥離する工程を備える方法により製造することができる。より具体的には、例えば、本発明の転写シートを射出成形同時転写用のシートとして用い、当該転写シートと樹脂成形品（成形樹脂層８）を積層することにより、凹凸形成樹脂層１と、転写基材１０と、表面保護層４を含む転写層１１と、成形樹脂層８とがこの順に積層された、転写基材及び凹凸形成樹脂層付き加飾樹脂成形品を得る（図５を参照）。
【００８９】
次に、転写基材及び凹凸形成樹脂層付き加飾樹脂成形品から、転写基材１０及び凹凸形成樹脂層１を剥離することにより、少なくとも、表面保護層４を含む転写層１１と、成形樹脂層８とが積層された加飾樹脂成形品が得られる（例えば図６を参照）。
【００９０】
また、表面保護層４を未硬化又は半硬化の硬化性樹脂により形成していた場合、得られた加飾樹脂成形品に対してさらに電離放射線の照射や加熱を行うことにより、表面保護層４を硬化することができる。
【００９１】
また、前述のように、本発明の転写層１１が、表面保護層４に加えて、プライマー層５、絵柄層６、及び接着層７などを有する場合、加飾樹脂成形品には、これらの層が含まれる。
【００９２】
本発明の加飾樹脂成形品の具体的な製造は、例えば、以下の工程（１）〜（５）の順に行うことができる。
（１）転写シートの表面保護層４側（凹凸形成樹脂層１と反対側）を金型内に向けて、熱盤によって表面保護層４側から転写シートを加熱する工程
（２）該転写シートを金型内形状に沿うように予備成形（真空成形）して、金型の内面２０に密着させて型締する工程
（３）成形用樹脂（成形樹脂層８を形成する樹脂）を金型内に射出する工程
（４）該成形用樹脂が冷却した後に金型から加飾樹脂成形品（転写基材及び凹凸形成樹脂層付き加飾樹脂成形品）を取り出す工程
（５）加飾樹脂成形品の表面保護層４から転写基材１０及び凹凸形成樹脂層１を剥離する工程。
【００９３】
上記両工程（１）及び（２）において、転写シートを加熱する温度は、転写基材１０のガラス転移温度近傍以上で、かつ、溶融温度（又は融点）未満の範囲であることが好ましい。通常はガラス転移温度近傍の温度で行うことが、より好ましい。なお、上記のガラス転移温度近傍とは、ガラス転移温度±５℃程度の範囲を指し、転写基材１０として好適なポリエステルフィルムを使用する場合には、一般に７０〜１３０℃程度である。あまり複雑でない形状の金型を用いる場合は、転写シートを加熱する工程や、転写シートを予備成形する工程を省略し、後記する工程（３）において、成形用樹脂の熱と圧力によって転写シートを金型の形状に成形してもよい。
【００９４】
上記工程（２）において、凹凸形成樹脂層１は金型の内面２０に押し付けられるので、結果的に転写シートが変形し、転写基材１０と、転写層１１の少なくとも表面保護層４の表面が凸凹形状に成形される（図３〜図４を参照）。
【００９５】
上記工程（３）において、後述する樹脂（成形樹脂層８を形成する樹脂）を溶融させて、キャビティ内に射出して該転写シートと成形用樹脂とを一体化させる。この時、上記工程（２）において、凹凸形状が形成された転写層１１と成形樹脂層８が積層されるので、通常、成形樹脂層８にも転写層１１の凹凸形状に対応した凹凸形状が形成される。成形用樹脂が熱可塑性樹脂の場合は、加熱溶融によって流動状態にして、また、成形用樹脂が熱硬化性樹脂の場合は、未硬化の液状組成物を室温又は適宜加熱して流動状態で射出して、冷却して固化させる。これによって、転写シートは成形樹脂層８と一体化して貼り付き、転写基材及び凹凸形成樹脂層付き加飾樹脂成形品となる（図４、５を参照）。成形用樹脂の加熱温度は、成形樹脂層８を形成する樹脂の種類によるが、一般に１８０〜３２０℃程度である。
【００９６】
このようにして得られた転写基材及び凹凸形成樹脂層付き加飾樹脂成形品は、工程（４）において冷却した後に金型から取り出した後、工程（５）において転写基材１０及び凹凸形成樹脂層１を表面保護層４から剥離することにより、凹凸形状が付与された表面保護層４を有する加飾樹脂成形品を得る。また、転写基材１０及び凹凸形成樹脂層１を表面保護層４から剥離する工程は、加飾樹脂成形品を金型から取り出す工程と同時に行われてもよい。すなわち、工程（５）は工程（４）に含まれるものであってもよい。かくして、本発明の加飾樹脂成形品が得られる。
【００９７】
本発明の加飾樹脂成形品において、成形樹脂層８は、用途に応じた樹脂を選択して形成すればよい。成形樹脂層８を形成する成形用樹脂としては、熱可塑性樹脂であってもよく、また熱硬化性樹脂であってもよい。
【００９８】
熱可塑性樹脂としては、例えば、ポリエチレン、ポリプロピレン等のポリオレフィン系樹脂、ＡＢＳ樹脂、スチレン樹脂、ポリカーボネート樹脂、アクリル樹脂、塩化ビニル系樹脂等が挙げられる。これらの熱可塑性樹脂は、１種単独で使用してもよく、また２種以上を組み合わせて使用してもよい。
【００９９】
また、熱硬化性樹脂としては、例えば、ウレタン樹脂、エポキシ樹脂等が挙げられる。これらの熱硬化性樹脂は、１種単独で使用してもよく、また２種以上を組み合わせて使用してもよい。
【０１００】
本発明の加飾樹脂成形品は、優れた耐傷性を有し、かつ、意匠性にも優れているため、例えば、自動車等の車両の内装材又は外装材；窓枠、扉枠等の建具；壁、床、天井等の建築物の内装材；テレビ受像機、空調機等の家電製品の筐体；容器等として利用することができる。
【実施例】
【０１０１】
以下に実施例及び比較例を示して本発明を詳細に説明する。但し本発明は実施例に限定されるものではない。
【０１０２】
実施例１
ＰＥＴフィルム（厚み７５μｍ、１８０℃で５分間の熱収縮率が１．８％）の一方の面に、アクリルポリオールにより形成された樹脂層（厚み約２０μｍ、添加剤として、シリカ粒子、被膜補強材、ポリエチレンワックスなどを含む）を積層した。ＰＥＴフィルムの他方の面に、電離放射線硬化性樹脂組成物（アクリルポリマー／３官能アクリレートモノマー（質量比７／３）、添加剤としてＵＶＡ、ＨＡＬＳ、レベリング剤、カップリング剤を含む）を硬化後の厚さが３μｍとなるようにバーコーダーにより塗工し、表面保護層形成用塗布膜を形成した。この塗膜上から加速電圧１６５ｋＶ、照射線量５０ｋＧｙ（５Ｍｒａｄ）の電子線を照射して、表面保護層形成用塗布膜を硬化させて表面保護層を形成した。さらに、表面保護層の上に、プライマー層（材料組成：アクリルポリオール、厚み１．５μｍ）、絵柄層（材料組成：塩化ビニル−酢酸ビニル共重合体／アクリルポリマー、厚み２μｍ）、接着層（材料組成：アクリルポリマー、厚み２μｍ）をグラビア印刷によりこの順に積層し、樹脂層／ＰＥＴフィルム／表面保護層／プライマー層／絵柄層／接着層が順に積層された積層シートを得た。
【０１０３】
次に、樹脂層側からエンボス加工（ストライプ状）を施し、凹凸形成樹脂層を形成した。エンボス加工に用いたエンボス版のエンボス版深（凹部底部から凸部上面までの高さ）は、２０μｍとした。かくして、凹凸形成樹脂層／ＰＥＴフィルム／表面保護層／プライマー層／絵柄層／接着層が順に積層された転写シートを得た。
【０１０４】
実施例２
樹脂層の厚みを１０μｍとした以外は、実施例１と同様にして転写シートを得た。
【０１０５】
実施例３
樹脂層の形成に電離放射線硬化性樹脂組成物（アクリルポリマー／３官能アクリレートモノマー（質量比７／３）を用い、且つ樹脂層の厚みを３０μｍとした以外は、実施例１と同様にして転写シートを得た。
【０１０６】
実施例４
樹脂層の厚みを１０μｍとした以外は、実施例３と同様にして転写シートを得た。
【０１０７】
比較例１
樹脂層を設けず、転写基材に直接エンボス加工を施した以外は、実施例１と同様にして転写シートを得た。
【０１０８】
次に、転写シートを金型に入れて、真空成形で金型内の形状に沿うように予備成形して型締した（最大延伸倍率１００％）。その後、成形用樹脂を金型のキャビティ内に射出し、該転写シートと成形用樹脂とを一体化成形し、転写基材及び凹凸形成樹脂層付き加飾樹脂成形品を得た。次いで、当該転写基材及び凹凸形成樹脂層付き加飾樹脂成形品から、転写基材及び凹凸形成樹脂層を剥離除去することにより、加飾樹脂成形品を得た。
【０１０９】
＜加飾樹脂成形品の凹凸形状の評価＞
各加飾シートから製造された加飾樹脂成形品表面の凹凸感を視覚及び手触りで評価した。評価基準は、以下の通りである。結果を表１に示す。
〇：凹凸感が強く感じられる。
△：凹凸感を感じられる。
×：凹凸感が感じられない。
【０１１０】
【表１】
0006728569.tif 000002
【符号の説明】
【０１１１】
１  凹凸形成樹脂層
２  基材フィルム層
３  離型層
４  表面保護層
５  プライマー層
６  絵柄層
７  接着層
８  成形樹脂層
１０  転写基材
１１  転写層
２０  金型の内面
【図１】
0006728569.tif 000003
【図２】
0006728569.tif 000004
【図３】
0006728569.tif 000005
【図４】
0006728569.tif 000006
【図５】
0006728569.tif 000007
【図６】
0006728569.tif 000008